FR 2664284 A1 19920110 FR 9008532 A 19900705 La présente invention se rapporte à de nouveaux composants perfectionnés pour adhésifs thermofusibles destinés à se réticuler lentement après mise en place. Les adhésifs thermofusibles sont des compositions destinées à assurer la liaison entre des matériaux divers, qui se présentent sous forme de compositions solides et tenaces à température ambiante, qui sont fusibles par élévation de température et qui développent alors des propriétés collantes10 dans leur état fondu, et qui continuent à adhérer fortement aux supports sur lesquels elles ont été déposées lors de leur retour à l'état solide. D'une façon très générale, les adhésifs thermofusibles sont des compositions basées sur un polymère thermofusible, par exemple EVA (copolymère éthylène-acétate de vinyle), APAO (poly a-oléfine atactique), caoutchouc thermoplastique, et qui comprennent en outre et suivant les cas: une résine tackifiante, substance qui se définit par ses propriétés physico-chimiques propres, et notamment sa compatibilité à chaud avec les bases polymériques et par les propriétés thermomécaniques qu'elle induit dans les mélanges polymériques qui la contiennent, à savoir une amélioration de leur mouillabilité et de leur fluidité, une augmentation de25 leur température de transition de vitreuse T et un abaissement de leur module; de plastifiants, substances dont le rôle est d'abaisser la température de transition vitreuse T et d'assouplir le mélange;30 de cires et/ou de paraffines, qui agissent comme simples charges dans le matériau solidifié, ce qui en accentue le comportement élastique et en améliore les performances mécaniques, et comme solvants dans le produit fondu, ce qui en diminue la viscosité; d'huiles, qui diminuent la viscosité et améliorent la souplesse à température ambiante; de charges minérales, ballast (craie) ou pigments (oxyde de titane). On utilise largement les adhésifs thermofusibles dans l'industrie, par exemple dans l'emballage, l'ameublement, l'étiquetage, la reliure, le sanitaire, o ils sont appréciés pour leur prix modéré, leur facilité de mise en oeuvre, leur 5 rapidité de prise, leur absence de solvant, et d'une façon générale leur faible toxicité Ils présentent toutefois deux défauts majeurs D'une part leur résistance mécanique est faible, et d'autre part leur tenue à la chaleur est très limitée; ce qui en restreint l'utilisation au collage non10 structural, c'est à dire au collage de matériau ne présentant en eux-mêmes qu'une faible résistance mécanique, tels le papier, les films plastiques de faible épaisseur, le carton, les nontissés Leur médiocre tenue à la chaleur est le corollaire de leur thermoplasticité, et trouve son origine15 dans leur composition elle- même qui limite leur utilisation à une plage de température d'environ - 300 C/+ 60 WC. Le collage avec un adhésif thermofusible s'effectue par dépôt du produit chaud (environ 1600 C) et peu visqueux (viscosité20 comprise approximativement entre 0,1 et 100 Pa s) sur le support, puis contrecollage quasi immédiat du second support La prise est réalisée par simple refroidissement, par le passage d'une transitions de phase: cristallisation et / ou transition vitreuse Ce système est parfaitement25 réversible, et si l'on réchauffe l'adhésif, il refond Mais avant même que de refondre, il perd une partie de sa ténacité, ce qui se manifeste par un tendance au fluage, dont il peut résulter le déplacement relatif des pièces collées, voire leur détachement total Cet inconvénient peut même se30 manifester avec certains adhésifs très souples dès la température ambiante. Depuis quelques années, les chimistes ont exploré plusieurs voies pour tenter de remédier à ce défaut On peut les ranger35 en produits bicomposants et produits monocomposants On entend par bicomposant une formule qui est nécessairement présentée sous la forme de deux produits qu'il faut mélanger au moment de l'emploi, parce que le mélange est en soi réactif et que ses propriétés évoluent dès qu'il est réalisé. Le produit monocomposant est constitué, comme son nom l'indique, par un seul produit, stable au stockage, au moins pendant une durée raisonnable La voie des produits bicomposants, notamment à base d'époxides est lourde et de 5 mise en oeuvre délicate Celle des produits monocomposants a été plus fertile: monocomposants à haute température de fusion; monocomposants réticulables par la chaleur, par l'oxygène de l'air, par irradiation (UV, jet d'électrons), par l'humidité de l'air ou des supports à coller.10 L'amélioration de la tenue à la chaleur par choix de composants thermofusibles à haute température de cristal- lisation a donné naissance aux adhésifs thermofusibles à base de polyamides et de polyesters Ces produits, qui restent15 d'un prix élevé, ont l'inconvénient de n'être applicable qu'à température élevée et subissent de ce fait une dégradation thermique importante; par ailleurs la qualité du collage est médiocre dans les conditions d'application ordinaires, sans doute parce que la cristallisation de ces produits est trop20 rapide et est assortie d'un mauvais mouillage. La réticulation chimique peut être réalisée par la chaleur, un peu comme on réticule les caoutchoucs par vulcanisation. Le principe chimique en est très variable On connaît une25 voie peroxydique avec monomère et / ou copolymère à doubles liaisons résiduelles potentiellement réactives, par exemple copolymères acrylique, ou les uréthanes-acrylates de la société Baxenden Le produit, qui présente une transition de phase à environ 40-800 C, est appliqué à environ 60-1000 C et30 réticulé à haute température (environ 1800 C pendant minutes) On a également emprunté la voie de la polycondensation de polymères de type EVA modifiés par un hydroxy-acrylate, et qui se réticulent à environ 1800 C pendant 10 minutes avec un isocyanate bloqué Voir la demande35 de brevet français publiée sous le N O FR 2 616 155 (ATOCHEM), la demande de brevet européen N O O 302 620 (EXXON CHEMICAL). Ces voies sont contraignantes, elles imposent une cuisson à haute température, contraire à la plupart des applications. De plus, ces produits sont sensibles à un début de réticulation lors de la mise en oeuvre, ce qui risque d'engendrer des désordres dans les machines d'application. Les formulations à réticulation chimique par l'oxygène de l'air font appel à des alkylboranes Elles ont un caractère plus expérimental qu'industriel. La réticulation par irradiation U V a été proposée par Dynamit Nobel avec des polyesters sensibles aux radiations10 U V, qui autorisent une mise en oeuvre vers 500 C, et sur le même principe par SHELL avec son KRATON 1320 X Cette voie n'est applicable qu'à la réticulation de faibles épaisseurs de produit, et l'application en est très spécifique (par exemple, application aux produits d'enduction).15 La réticulation par l'humidité est exploitée depuis de nombreuses années pour des adhésifs à base de polyuréthanes- polyols à basse température de fusion, c'est-à-dire une Tf comprise entre 30 et 500 C et/ou à haute température de20 transition vitreuse, c'est-à-dire une T comprise entre -400 C et + 350 C (voir notamment le brevet européen N O O 107 097, FULLER) On la met également en oeuvre dans les mastics silicones et les adhésifs thermofusibles à base d'EVA greffés avec un silanol (voir notamment le brevet britannique25 N O 2 197 326, SWIFT) Pour ces derniers produits, la stabilité à chaud est très médiocre et on observe un très fort accroissement de la viscosité quand le produit reste exposé plus de trois heures à environ 150 WC C'est évidemment une contrainte majeure dans la fabrication et l'utilisation30 des adhésifs thermofusibles. On a aussi proposé des adhésifs basés sur des mélanges EVA/prépolymères polyuréthane liquides/résine tackifiante, dans lesquels le prépolymère PPU (on utilisera par la suite35 le terme abrégé prépolymère PPU pour désigner les prépolymères polyuréthanes) est une base élastomère classique quasiment liquide à température ambiante, présentant des groupements libres -NCO en excès qui la rendent réticulable par l'eau Les prépolymères PPU s'obtiennent de façon connue, par réaction d'un excès de polyisocyanate monomère sur des polyols monomères. Des études ont montré que pour obtenir une réticulation correcte, le taux de prépolymère PPU dans la formulation devait atteindre environ 30 % en poids Le produit se trouve alors fortement ramolli, et sa cohésion à température ambiante est ramenée très en dessous de celle d'un adhésif thermofusible classique, tant que la réticulation ne s'est10 pas opérée, ce qui prend environ 24 heures. La demanderesse a maintenant trouvé que l'on pouvait conférer une réactivité à l'humidité de certaines bases classiques de la formulation des adhésifs thermofusibles, à savoir les15 résines tackifiantes, mais également certaines cires, huiles et plastifiants, par réaction avec des isocyanates di ou multifonctionnels, et exploiter de tels composants modifiés pour la formulation d'adhésifs thermofusibles monocomposants post-réticulables par l'humidité, utiles pour la réalisation20 de collages résistant au fluage à des températures qui peuvent atteindre 160 C. La présente invention réside donc dans des résines tackifiantes modifiées pour la formulation d'adhésifs25 thermoplastiques monocomposants à excellente tenue au fluage, résines modifiées qui résultent de la réaction de polyisocyanates sur des résines tackifiantes, et dont le taux d'isocyanate libre est compris entre 1,5 et 20 %, préférentiellement entre 5 et 15 % Elle englobe également30 d'autres composants habituels des adhésifs thermofusibles comme des cires modifiées auxquelles on a conféré une réactivité à l'humidité par réaction contrôlée avec des polyisocyanates. Les résines tackifiantes modifiables utiles pour l'invention appartiennent au groupe constitué par les terpènes phénoliques, les styrènes (styrène, a-méthylstyrène) modifiés par le phénol, les colophanes et dérivés, notamment leurs 5 esters de polyols Toutes ces substances possèdent des groupement -OH, appartenant à des fonctions alcools ou carboxyliques, susceptibles de réagir sur les isocyanates. Tout mélange de ces résines avec des polyols polyéthers et/ou polyesters peuvent également conduire à un produit post-10 réticulable On trouvera en particulier une description intéressante des résines du type terpène diphénolique, particulièrement utiles pour l'invention dans les publications de brevets français N 2 313 817 et 2 307 836 (Dérivés Résiniques et Terpéniques). Des cires modifiables utiles pour l'invention appartiennent au groupe: des polyéthylènes-glycols, des copolymères éthylène / acide acrylique; des copolymères éthylène / anhydride maléique. Les polyisocyanates que l'on utilise pour obtenir les résines tackifiantes modifiées, les cires et plastifiants et les polymères modifiés selon l'invention, sont des25 polyisocyanates aliphatiques ou aromatiques On préfère les diisocyanates, et particulièrement le diphénylméthane diisocyanate (MDI). Tous ces composants modifiés selon l'invention sont préparables selon un processus que l'on peut parfaitement maîtriser et qui garantit leur qualité Ils sont utilisables comme composants dans la fabrication d'adhésifs thermofusibles réticulables Ces adhésifs thermofusibles réticulables, qui font également partie de l'invention,35 comprennent en général de 5 à 80 % d'un polymère thermoplastique, de O à 60 % de cires et/ou de paraffines, de à 80 % de résines tackifiantes, (ces pourcentages étant des limites à l'intérieur desquelles chacun des composants peut être pris, dans le respect d'une composition finale dont la somme des composants est, bien entendu, fixée à 100 %) Les bases polymères utilisées sont celles qui sont habituellement choisies par l'homme du métier pour des formulations contenant une résine tackifiante, c'est-à-dire des bases dont 5 la viscosité à l'état fondu se situent entre 0,1 et Pa s; les résines tackifiantes sont les résines modifiées comme indiquées ci-dessus, ou encore des mélanges de résines ordinaires et modifiées; au lieu et place des cires et plastifiants ordinaires, on peut utiliser des cires10 et plastifiants modifiés ou des mélanges de tels composants ordinaires avec des composants modifiés; dans tous les cas, la teneur globale de l'adhésif en composants modifiés devra être telle que le taux d'isocyanate de l'adhésif formulé soit compris entre environ 1 et 15, y compris la contribution que peut apporter à la formulation la présence éventuelle d'un prépolymère PPU On leur applique les méthodes de formulation et de conditionnement bien connues de l'homme de l'art pour la fabrication des adhésifs thermofusibles ordinaires Il y a évidemment lieu de prendre toute précaution pour éviter le contact de ces composants réactifs avec l'humidité, en particulier lors de leur stockage et lors de leur mise en oeuvre pour la fabrication des adhésifs dans lesquelles ils sont incorporés. Pour leur utilisation, les adhésifs thermofusibles réti- culables selon l'invention peuvent être traités comme des adhésifs thermofusibles classiques, en prenant, là encore, les précautions nécessaires pour les isoler de l'humidité ambiante tant qu'ils n'ont pas été définitivement mis en30 place On peut en particulier les mettre en oeuvre industriellement à l'aide des machines spéciales anté- rieurement développées par des sociétés telles que NORDSON - MELTEX, pour les adhésifs thermofusibles réticulables par polymères PPU.35 L'invention met ainsi à la disposition de l'homme du métier un moyen technique nouveau: pour réaliser des adhésifs thermofusibles à meilleure tenue au fluage, à partir de bases de formulations classiques; pour en moduler à volonté leur caractéristiques, et notamment pour réaliser des produits à temps de prise très court, fondé sur la cristallisation très rapide de l'éthylène des EVA et des éthylène-acrylates, sur la température de transition vitreuse du styrène (Tg-900 C) pour le cas des caoutchoucs thermoplastiques fonctionnarisés; pour formuler des compositions thermoadhésives à temps ouvert long aussi bien avec des bases caoutchoucs thermoplastiques fonctionnarisés que les bases citées plus haut o le prépolymère PPU joue au départ un rôle de plastifiant; pour en améliorer la souplesse à l'aide des bases polymères réticulables; pour en améliorer la cohésion initiale du produit, grâce à la réduction de la quantité de prépolymère PPU et sa compensation par la résine tackifiante réticulable. Les thermoadhésifs selon l'invention échappent aux défauts bien connus des adhésifs thermofusibles réticulables de l'art antérieur Ils ont par exemple une bien plus faible sensibilité à la surchauffe que EVA silanés, un meilleur temps de prise, un plus long temps ouvert et une meilleure cohésion que les thermoadhésifs constitués de prépolymères30 PPU, une bien meilleure cohésion que les systèmes EVA / PPU / résine tackifiante. Parmi les application intéressantes et utiles des adhésifs thermoadhésifs selon l'invention, on peut citer la35 fabrication des éponges-grattoirs On réalise habituellement ces objets en collant un mat abrasif sur un bloc d'éponge cellulosique à l'aide d'une colle thermofusible, et l'on voit tout l'avantage que l'on peut tirer de l'utilisation d'une colle thermofusible selon l'invention, qui leur confère une excellente résistance à l'eau très chaude, voire aux températures des lave-vaisselle dans lesquelles elles peuvent être accidentellement introduites Une autre application intéressante est la fabrication des matelas stérilisables en mousse, dans laquelle on peut disposer, grâce à l'invention, de colles thermofusibles avec le long temps ouvert exigé par l'application par pulvérisation et le contre-collage des mousses après un certain délai, l'assemblage étant rendu résistant à la stérilisation par sa postréticulation10 spontanée On peut citer également le collage des chants pour les menuiseries appelées à être exposées à des températures élevées, par exemple celles des containers de transport ou des halls de magasinage, et le collage des emballages devant résister aux micro- ondes.15 EXEMPLES Dans les exemples qui suivent, on fait référence à des mesures de temps ouvert et au test SAFT. La mesure du temps ouvert s'opère en déposant sur un support20 de carton, un trait de adhésif thermofusible à environ 1700 C, d'environ 1,5 mm de largeur On laisse refroidir à la température ambiante jusque l'on observe plus un bon collage sur un second support de carton contre-collé Le temps d'attente maximum pour atteindre un bon collage (arrachement25 par défibrement du carton) est le temps ouvert. Pour effectuer le test SAFT, on effectue un collage d'éprouvette de "cisaillement" en carton, de 2,5 cm X 2,5 cm. Pour cela, on applique à 1300 C deux cordons d'adhésif d'environ lmm de diamètre, distants d'environ 2,5 cm, à30 l'extrémité d'une bande de carton On contre-colle une seconde bande de carton en porte-à-faux Le temps de prise du produit est de quelques secondes ( 10 secondes environ) Pour obtenir le défibrement du carton, on applique une force de 0,5 da N dans le plan, de l'assemblage En pratique, on suspend l'assemblage verticalement, on fixe au bout de l'éprouvette une masse de 500 g et on fait subir à l'ensemble une montée de température de 5 degrés par demi-heure à partir de 400 C La tenue SAFT est la température à laquelle l'assemblage cède. La température de fluage immédiate est la température obtenue pour un assemblage ayant vieilli moins de deux heures avant le test La température de fluage peut être également mesurée sur éprouvette abandonnée à un vieillissement de 5 plusieurs jours à la température ambiante. Dans les exemples qui suivent, on a utilisé les résines tackifiantes: Uratack 68520 (DSM) qui est une résine d'a-méthyl styrène modifié par le phénol, d'indice d'hydroxyle IOH = 36; résines 8923, 8924, 8941 (DRT) qui sont des résines de type terpène-phénol, d'indice d'hydroxyle de 100, 120 et 129 respectivement. Une caractéristique importante des résines modifiées selon l'invention est leur taux d'isocyanate libre Elle s'exprime en poids en grammes de NCO libre pour 100 grammes de résine modifiée; on la détermine selon la norme Afnor 52132. Exemple 1 a) Synthèse de la résine réticulable Rl. Pour obtenir la réaction souhaitée et un % de NCO final de %, on porte à 100 C pendant 4 heures un mélange de Résine Uratack 68520 185 g MDI 100 g À Triéthylamine 0,2 % (La triéthylamine fonctionne comme catalyseur de réaction de -OH sur l'isocyanate). b) Formulation de l'adhésif termofusible. On prépare l'adhésif par mélange intime des ingrédients suivants à; 1300 C,poursuivi pendant environ 2 heures. EVA 40/55 10,5 % en poids EVA 45/7,5 9,5 % Résine R 1 50 Prépolymère PPU (XPU 6778 A 1) 30 o l'EVA 40/55 est un copolymère éthylène-acétate de vinyle à % d'acétate de vinyle, de Melt Index = 55; o l'EVA 45/7,5 est un copolymère éthylène-acétate de vinyle à 45 % d'acétate de vinyle, de Melt Index = 7,5; il o le prépolymère PPU XPU 6778 A 1 est un prépolymère de CECA S.A, formé à partir de MDI et dont le taux de NCO est de 7. L'adhésif ainsi formulé a un taux de NCO final de 7,1 % c) Evaluation des performances de l'adhésif termofusible. On a mesuré ici, selon le test SAFT, une température de rupture de 60 C sur éprouvette cisaillée 2 heures après le collage, et supérieure à 160 C pour l'éprouvette cisaillée 5 jours après le collage. Exemple 2 On réalise une formulation d'adhésif thermofusible dans les mêmes conditions que dans l'exemple 1, mais sur une composition Résine R 1 40 EVA 33/400 35 EVA 28/800 25 o l'EVA 33/400 est un copolymère éthylène-acétate de vinyle à 33 % d'acétate de vinyle, de Melt Index = 400; o l'EVA 28/800 est un copolymère éthylène-acétate de vinyle à 28 % d'acétate de vinyle, de Melt Index = 800. L'adhésif ainsi formulé a un taux de NCO final de 4 % La réticulation de cette formule est longue La tenue SAFT immédiate (après 2 heures) est de 65 C; la tenue SAFT après 15 jours de vieillissement à l'air ambiant de 115 C. Exemple 3 Modification de résines tackifiantes à base de terpène-phénol 8923 et 8924 (DRT). a) Synthèse de la résine réticulable R 2. Pour obtenir la réaction souhaitée, avec un taux final d'isocyanate de 7 %, on porte à; 90 C pendant environ 4 heures un mélange de DRT 8923 100 g DRT 8924 41 g MDI 80 g DBTL (dibutyl dilaurate d'étain), catalyseur 0,03 % b) Formulation de l'adhésif thermofusible. On prépare l'adhésif par mélange des ingrédients suivants à C pendant 2 h. EVA 51/18 10 EVA 40/55 20 Résine R 2 20 Kristallex F 100 30 Prépolymère NM 36 20 o 1 'EVA 51/18 est un copolymère éthylène-acétate de vinyle à 51 % d'acétate de vinyle, de Melt Index = 18: Vynathène EY 905 de U S I; o l'EVA 40/55 est un copolymère EVA à 40 % d'acétate de10 vinyle, de Melt Index = 55: Elvax 40 (Du PONT); o le prépolymère NM 36 est un prépolymère PPU liquide classique de CECA S A, résultant de la condensation de polyols et MDI, d'indice NCO final = 7; o Kristallex F 100 (Hercules), est une résine d'a-méthyl styrène L'adhésif formulé a un taux de NCO final de 2,8 % c) Evaluation des performances de l'adhésif termofusible. Tenue SAFT immédiate: 55 C Teneur SAFT après 2 jours: > 160 C Temps ouvert: 20 secondes.20 Exemple 4 Utilisation d'une résine tackifiante de type terpène-phénol modifiée (R 3). a) Modification de la résine. On condense la résine 8941 (DRT) avec le MDI, de façon à obtenir une résine modifiée (R 3) dont le taux d'isocyanate libre final est de 10 % b) Formulation de l'adhésif thermofusible. On mélange à 130 C pendant environ 1 heure 30: EVA 33/400 30 EVA 28/800 10 Kristallex F 100 10 Résine ester de colophane 15 Résine R 3 30 c) Evaluation du thermo- adhésif. Taux de NCO mesuré sur le thermoadhésif: 3,15 % Viscosité à 140 C: 16 Pa s Tenue SAFT immédiate: 65 C Tenue SAFT après deux jours: > 160 C. 13 2664284 REVENDICATIONS 1) Résines tackifiantes modifiées pour la formulation d'adhésifs thermoplastiques monocomposants à excellente tenue au fluage, caractérisées en ce qu'elles résultent de la réaction de polyisocyanates sur les résines tackifiantes prises dans le groupe constitué par les colophanes et leurs dérivés, notamment les esters de colophane et de polyols, les résines styréniques modifiées par le phénol, les résines10 terpènes phénoliques et les résines phénol-formol, et que leur taux d'isocyanate libre est compris entre 1,5 et 20 % 2) Résines tackifiantes modifiées selon la revendication 1, caractérisées en ce qu'elles résultent de la réaction de polyisocyanates sur des résines terpènes phénoliques du type terpènediphénol. 3) Résines tackifiantes modifiées selon les revendications 1 et 2, caractérisées en ce que leur teneur en isocyanate libre est compris entre 5 et 15 % 4) Résines tackifiantes selon les revendications 1 et 2, caractérisées en ce que le polyisocyanate dont elles dérivent est le diphénylméthane diisocyanate.25 ) Cires modifiées pour la formulation d'adhésifs thermoplastiques monocomposants à excellente tenue au fluage, caractérisées en ce qu'elles résultent de la réaction de polyisocyanates sur des cires appartenant au groupe constitué30 par les cires de polyéthylènes-glycols, de copolymères éthylène / acide acrylique. 6) Compositions d'adhésifs thermofusibles monocomposants à excellente tenue au fluage comportant de 5 à 80 % d'un polymère thermoplastique, de O à 60 % de cires et/ou de paraffines, de 10 à 80 % de résines tackifiantes, caractérisées en ce que les résines tackifiantes sont des résines modifiées qui résultent de la réaction d'un 14 2664284 polyisocyanate sur une résine prise dans le groupe constitué par les colophanes et leurs esters de polyols, les résines styréniques modifiées par le phénol et les terpènes phénoliques et dont l'indice d'isocyanate est compris entre 5 1,5 et 20 % 7) Compositions d'adhésifs thermofusibles monocomposants à excellente tenue au fluage comportant de 5 à 80 % d'un polymère thermoplastique,10 de O à 60 % de cires et/ou de paraffines, de 10 à 80 % de résines tackifiantes, caractérisées en ce que les résines tackifiantes sont en totalité ou en partie des résines modifiées qui résultent de la réaction d'un polyisocyanate sur une résine prise dans le groupe constitué par les colophanes et leurs esters de polyols, les résines styréniques modifiées par le phénol et les terpènes phénoliques et dont l'indice d'isocyanate est compris entre 1,5 et 20 %, et que l'indice d'isocyanate de la composition thermofusible est compris entre 1 et 15. 20 8) Compositions d'adhésifs thermofusibles monocomposants à excellente tenue au fluage comportant de 5 à 80 % d'un polymère thermoplastique, de O à 60 % de cires et/ou de paraffines,25 de 10 à 80 % de résines tackifiantes, caractérisées en ce que le mélange des composants cires et/ou paraffines et résines tackifiantes comporte suffisamment de cires modifiées, paraffines et résines tackifiantes modifiées selon les revendications 1 à 5, pour que le taux d'isocyanate30 des dites compositions soit compris entre 1 et 15. 9) Application des compositions d'adhésifs thermofusibles monocomposants selon les revendications 6 ou 7 à la fabrication d'éponges-grattoirs.35 ) Application des compositions d'adhésifs thermofusibles monocomposants selon les revendications 6 ou 7 à la fabrication de matelas de mousse stérilisables. 2664284 11) Application des compositions d'adhésifs thermofusibles monocomposants selon les revendications 6 ou 7 aux travaux de menuiserie pour le collage des chants. 12) Application des compositions d'adhésifs thermofusibles monocomposants selon les revendications 6 ou 7 au collage des emballages.